(57)【要約】【課題】  取扱い性に優れ、効率良く騒音を低減することが可能であり、製造が容易な吸音性シート部材等を提供する。【解決手段】  吸音性シート部材１は、表面３に凸部５、凹部７が形成される。凸部５と凹部７とは、互いに交互に縦横に隣接して形成される。すなわち、凸部５が所定間隔で形成され、凸部５同士の間には、凸部５と略同サイズの凹部７がいわゆる千鳥配置で設けられる。したがって、凸部５の縦横に隣接する部位には凹部７が形成され、凹部７の縦横に隣接する部位には凸部５が形成される。吸音性シート部材１の裏面９には、凸部５および凹部７は形成されておらず、略平坦である。すなわち、吸音性シート部材１は、表面のみに凸部５と凹部７とが形成され、凹凸は滑らかに連続して形成される。【選択図】図１
2011112874.tif 000002
【特許請求の範囲】
【請求項１】
連続気泡率が４０％以上である連続気泡発泡構造ポリオレフィン系樹脂からなるシート状部材であり、
一方の側の面にのみ、凹部と凸部とが隣り合うように複数形成されることを特徴とする吸音性シート部材。
【請求項２】
前記連続気泡発泡構造ポリオレフィン系樹脂が、架橋発泡体であることを特徴とする請求項１記載の吸音性シート部材。
【請求項３】
請求項１または請求項２のいずれかに記載の吸音性シート部材を用い、前記吸音性シート部材を金属製屋根の裏側に設けたことを特徴とする金属屋根の防音・断熱構造。
【請求項４】
請求項１または請求項２のいずれかに記載の吸音性シート部材を用い、前記吸音性シート部材を車両、船舶または航空機の内装材に設けたことを特徴とする車両、船舶、または航空機用の防音・断熱構造。
【請求項５】
連続気泡構造を有する両面が平滑なシート部材を用い、幅方向および周方向それぞれに凹部と凸部とが隣り合うように複数ある一対のローラを対向させ、対向する一対の前記ローラの互いの凹部と凸部とがそれぞれ噛み合う位置関係となるように同期させて回転させ、一対の前記ローラの間に前記シート部材を挿入し、前記シート部材が一対のローラによって挟まれて変形している位置において、前記シート部材の厚さ方向の略中央で前記シート部材を厚さ方向に２分割することで、一方の側の面にのみ、縦横方向にそれぞれ凹部と凸部とが連続して形成された一対の吸音性シート部材を形成することを特徴とする吸音性シート部材の製造方法。
【請求項６】
一対の前記ローラの間隔を調整することで、前記吸音性シート部材の凹凸の高さを調整することを特徴とする請求項５記載の吸音性シート部材の製造方法。
【発明の詳細な説明】
【技術分野】
【０００１】
本発明は、建築構造物および建築付帯設備、電気機器、各種産業機器等における騒音防止材として、特に吸音性に優れ、製造が容易な吸音性シート部材およびこれを用いた金属屋根、車両、船舶または航空機用の防音・断熱構造、吸音性シート部材の製造方法に関するものである。
【背景技術】
【０００２】
従来、住宅、建築、産業、輸送機器等の分野において、吸音を目的とした吸音材が用いられる。吸音材としては、グラスウール、ロックウールなどの無機質繊維状集積型の吸音体や、パーライト等の無機質粒状集合体の吸音体、樹脂発泡体を積層した吸音体等が用いられる。
【０００３】
このような、吸音体としては、例えば、無機系多孔質材料からなる吸音層と多孔質体層とを積層した吸音体がある（特許文献１）。
また、メラミンフォームからなる凹凸フォームの加工形状により吸音効果があることが記載されている（特許文献２）。
【先行技術文献】
【特許文献】
【０００４】
【特許文献１】特開２００８−７６８７０号公報
【特許文献２】特開２００３−１４５４８７号公報
【発明の概要】
【発明が解決しようとする課題】
【０００５】
しかし、特許文献１に代表されるような吸音体として、無機質繊維状のものを用いたのでは、吸湿等によって形状が変化したり、経時的に吸音特性が変化したりする場合がある。
【０００６】
また、粒状や繊維状のものは、取扱い時に飛散等があり取扱い性に問題がある。また、複数の部材を積層するため、製造工数を要するという問題がある。
【０００７】
また、特許文献２のメラミンフォームは、熱硬化性のメラミン樹脂からできた柔軟性のある連続気泡の発泡体で、軽量、吸音、断熱材として工業用途に適用されているほか、研磨効果からクリーニングスポンジなどにも利用されている。このメラミン樹脂とはアミノ樹脂に属する熱硬化性樹脂でメラミンとホルムアルデヒドをアルカリ条件下で縮合させたメチロールメラミンを原料とし、このメチロールメラミンを加熱して重縮合を起こし、網目状に架橋することで熱硬化樹脂となる。ところが、メラミンとホルムアルデヒドの合成反応は１００％とはならず、未反応のホルムアルデヒドが残留したり、強い酸に接すると未反応のホルムアルデヒド以外にも、メラミン樹脂が分解してホルムアルデヒドが発生したりするので、残存するホルムアルデヒドの毒性に問題が生じることもある。また、このメラミン樹脂からなるフォームは、所謂、型内でのバッチ式の発泡方法であって長尺シートの製造は困難で、金属折板屋根など大型の建材用途に適用するためには繋ぎ合わせが必要で作業性、美観性に課題があり、生産効率も悪いため経済的にも不利である。
【０００８】
本発明は、このような問題に鑑みてなされたもので、取扱い性に優れ、効率良く騒音を低減することが可能であり、製造が容易な吸音性シート部材等を提供することを目的とする。
【課題を解決するための手段】
【０００９】
前述した目的を達するために第１の発明は、連続気泡率が４０％以上である連続気泡発泡構造ポリオレフィン系樹脂からなるシート状部材であり、一方の側の面にのみ、凹部と凸部とが隣り合うように複数形成されることを特徴とする吸音性シート部材である。
【００１０】
前記連続気泡発泡構造ポリオレフィン系樹脂が、架橋発泡体であることが望ましい。
【００１１】
第１の発明によれば、連続気泡発泡体を用いるため、表面で反射せずに吸音性シート部材内部に進行した音波をシート部材内部で確実に吸音することができる。特に連続気泡率が４０％以上であるため、効率良く音波をシート部材内部に進行させて吸音させることができる。また、発泡樹脂であるため、取扱い性が良く、繊維等の飛散がない。
【００１２】
また、シート部材の一方の面のみに凹部と凸部とが隣り合うように複数形成されるため、シート部材表面で反射される音波が、一方向に反射することがなく散乱されるため、例えば室内で用いた場合には、残響時間を短くすることができる。なお、他方の面は略平坦であるため、設置の際に、構造体等に貼り付けることも容易である。
【００１３】
第２の発明は、第１の発明にかかる吸音性シート部材を用い、前記吸音性シート部材を金属製屋根の裏側に設けたことを特徴とする金属屋根の防音・断熱構造である。
【００１４】
第２の発明によれば、吸音特性による防音と、連続気泡発泡構造による断熱性とを兼ね備え、金属屋根の裏打ち材料として特に好適な防音・断熱構造を得ることができる。
【００１５】
第３の発明は、第１の発明にかかる吸音性シート部材を用い、前記吸音性シート部材を車両、船舶または航空機の内装材に設けたことを特徴とする防音・断熱構造である。
【００１６】
第３の発明によれば、吸音特性による防音と、連続気泡発泡構造による断熱性とを兼ね備え、車両、船舶または航空機の内装材として特に好適な防音・断熱構造を得ることができる。
【００１７】
第４の発明は、連続気泡構造を有する両面が平滑なシート部材を用い、幅方向および周方向それぞれに凹部と凸部とが隣り合うように複数ある一対のローラを対向させ、対向する一対の前記ローラの互いの凹部と凸部とがそれぞれ噛み合う位置関係となるように同期させて回転させ、一対の前記ローラの間に前記シート部材を挿入し、前記シート部材が一対のローラによって挟まれて変形している位置において、前記シート部材の厚さ方向の略中央で前記シート部材を厚さ方向に２分割することで、一方の側の面にのみ、凹部と凸部とが隣り合うように複数形成された一対のシート部材を形成することを特徴とする吸音性シート部材の製造方法である。
【００１８】
一対の前記ローラの間隔を調整することで、前記吸音性シート部材の凹凸の高さを調整してもよい。
【００１９】
第４の発明によれば、凹凸が隣り合うように複数形成される２枚の吸音性シート部材を１枚の板状のシート部材から容易に製造することができる。したがって、長尺シートの製造も容易であり、極めて製造性の高い吸音性シート部材の製造方法を提供することができる。
【００２０】
また、吸音性シート部材の凹凸は、ローラの凹凸高さで調整するのではなく、シート部材を噛みこむローラ同士の間隔で調整されるため、同一のローラで複数の凹凸高さを有する吸音性シート部材を製造することができる。
【発明の効果】
【００２１】
本発明によれば、取扱い性に優れ、効率良く騒音を低減することが可能であり、製造が容易な吸音性シート部材等を提供することができる。
【図面の簡単な説明】
【００２２】
【図１】吸音性シート部材１を示す斜視図であり、（ａ）は表面側、（ｂ）は裏面を示す図。
【図２】吸音性シート部材１を示す図であり、（ａ）は平面図、（ｂ）は（ａ）のＡ−Ａ線断面図。
【図３】吸音性シート部材１を製造するロール１１ａ、１１ｂを示す図で、（ａ）は正面図、（ｂ）は側面図。
【図４】ロール１１ａ、１１ｂにより吸音性シート部材１を製造する方法を示す図。
【図５】ロール１１ａ、１１ｂにより吸音性シート部材１を製造する方法を示す図で、図４のＣ部拡大図。
【図６】供試体の吸音特性を評価する方法を示す模式図。
【図７】供試体の吸音率の測定結果を示す図。
【発明を実施するための形態】
【００２３】
以下、図面を参照しながら、本発明の実施形態について説明する。図１、図２は、吸音性シート部材１を示す図であり、図１（ａ）は、シート部材１の表面斜視図、図１（ｂ）は裏面斜視図、図２（ａ）は吸音性シート部材１の平面模式図、図２（ｂ）は断面図である。
【００２４】
吸音性シート部材１は、表面３に凸部５および凹部７が形成される。凸部５と凹部７とは、互いに交互に縦横に隣接して形成される。すなわち、凸部５が所定間隔で形成され、凸部５同士の間に凸部５と略同サイズの凹部７がいわゆる千鳥配置で設けられる。したがって、凸部５の縦横に隣接する部位には凹部７が形成され、凹部７の縦横に隣接する部位には凸部５が形成される。
【００２５】
吸音性シート部材１の裏面９には、凹凸は形成されておらず、略平坦である。すなわち、吸音性シート部材１は、表面のみに凸部５と凹部７とが形成される。
【００２６】
図２（ｂ）は、図２（ａ）のＡ−Ａ線断面図およびＢ−Ｂ線断面図である。図２（ｂ）に示すように、凸部５と凹部７とが縦横に同様に連続して形成され、凸部５は厚さが厚い部位であり、凹部７は厚さが薄い部位となる。斜め方向に隣接する凸部５同士の間（斜め方向に隣接する凹部７同士の間）には、凸部５と凹部７の厚さの略中間の厚さの稜が形成される。すなわち、吸音性シート部材１の表面の凹凸は、滑らかに連続して形成される。
【００２７】
凸部５としては、経済性や加工性、省スペース化等を考慮すると８ｍｍ以下であることが望ましい。また、凹部７は２ｍｍ以上であることが望ましい。２ｍｍ未満では、吸音性や断熱性等の特性が十分得られないためである。
【００２８】
吸音性シート部材１は、連続気泡発泡構造である。独立気泡では、吸音性シート部材１の内部まで音波が伝播せずに反射してしまい、吸音特性が劣るためである。吸音性シート部材１の材質としては、例えば高密度ポリエチレン、低密度ポリエチレン、ポリプロピレン、ポリブタジエン、ポリメチルペンテン等のポリオレフィン系樹脂が使用できる。ポリオレフィンは軽量であり、コスト的にも比較的安価であるため、本発明には最適である。
【００２９】
また、吸音発泡シートは架橋構造であることが望ましい。架橋することにより機械的強度が向上し、シートを切断刃で切断する際に変形せずに容易に加工が可能となる。架橋方法は発泡シートを押出成形等で製造する際に有機過酸化物等の架橋剤を添加することによる方法や、電子線により架橋など適宜選択できるが、特に限定するものではない。
【００３０】
吸音性シート部材１の連続気泡率は４０％以上であることが望ましい。連続気泡率が４０％未満では、吸音性シート部材１の表面近傍での音波の反射が多くなり、吸音特性が劣るためである。
【００３１】
次に、吸音性シート部材１の製造方法について説明する。図３は、吸音性シート部材１の製造に用いられるロール１１ａ、１１ｂを示す図であり、図３（ａ）は正面図、図３（ｂ）は側面図である。なお、ロール１１ｂはロール１１ａと同様の構成であるため、説明を省略する。
【００３２】
ロール１１ａは、円筒状のロールの表面に凸部１３が複数形成されたものである。凸部１３は、ロール１１ａの表面に千鳥状に配置される。すなわち、凸部１３は、ロール１１ａの長手方向に所定間隔（所定ピッチ）で形成され、周方向に隣り合う凸部１３は前述の設置ピッチに対して半ピッチずれた位置に形成される。なお、凸部１３で囲まれた部位が凹部１５となる。凹部１５は凸部１３に対してわずかに大きく、互いに対向する凸部１３と凹部１５とは噛み合うことができる。
【００３３】
ロール１１ａ、１１ｂは、互いに対向するように所定の間隔をあけて配置される。ロール１１ａ、１１ｂの間隔は、調整が可能である。なお、この際、互いに対向するロール１１ａ、１１ｂのそれぞれの凸部１３と凹部１５の位置が一致しないような周方向位置で配置される。
【００３４】
すなわち、対向して設置された状態で、ある周断面位置（例えば図３（ｂ））において、上側のロール１１ａの凸部１３が下端（ロール１１ｂとの対向側）に位置した際、下側のロール１１ｂの当該凸部１３に対応する位置の上端（ロール１１ａ側）には凹部１５が位置するように、互いの回転位置が制御されて同期する。なお、ロール１１ａ、１１ｂの長手方向における凸部１３、凹部１５も互いに一致しないように互い違いになるように設置される。
【００３５】
図４は、ロール１１ａ、１１ｂを用いて、吸音性シート部材１を製造する状態を示す図である。前述の通り、ロール１１ａ、１１ｂが所定の間隔をあけて設置される。ロール１１ａ、１１ｂは、互いに反対方向に回転し（図中矢印Ｄ方向）、一方の側より、シート部材１６を噛みこんでいく。シート部材１６は、連続気泡発泡構造を有するシート状部材であり、製造する吸音性シート部材１の平均厚みの２倍の厚みを有する。
ところで、製造しようとする吸音性シート部材１の厚さが、これの元となるシート部材の厚さよりも厚いものとする場合は、例えば、予めシート部材１６を複数枚用意し、シート部材１６の表面（通気性のないスキン層を有するシート表面）同士を貼り合わせて積層し、この積層したシート部材を同様の凹凸加工方法にて吸音性シート部材１を得ることもできる。この場合、得られた吸音性シート部材１には貼り合わせ面のスキン層が残ることとなるが、この吸音性シート部材内部に残ったスキン層が曲げモードに対して強度を増し、貼り合せたものの振動を抑制することができる。この振動抑制効果は、例えば、金属屋根の裏打ち材料に適用した場合には、雨滴などによる金属へ加わる振動が吸音性シートで抑制され、屋内側の雨音を低下させる効果も発揮できる。
【００３６】
シート部材１６は、ロール１１ａ、１１ｂにより噛みこまれて順次後方に送られる（図中矢印Ｅ方向）。ロール１１ａ、１１ｂの噛みこみ部のやや後方側には切断刃１７が設けられる。切断刃１７は、シート部材１６を厚さ方向に切断するものであり、少なくともシート部材１６の幅以上の幅を有する。シート部材１５は、ロール１１ａ、１１ｂによりつぶされながら（変形させられながら）ロール１１ａ、１１ｂ後方に送られ、ロール１１ａ、１１ｂにより変形がなされた状態で切断刃１７により厚さ方向に切断される。
【００３７】
図５は、図４のＣ部拡大図である。シート部材１６は、ロール１１ａ、１１ｂの凸部１３および凹部１５によって弾性変形する。前述の通り、ロール１１ａ、１１ｂは、ロール１１ａの凸部１３（凹部１５）とロール１１ｂの凹部１５（凸部１３）とが互い違いの位置となるように回転する。したがって、シート部材１５は、上側のロール１１ａの凸部１３および凹部１５と、下側のロール１１ｂの凸部１３および凹部１５との間を縫うように波形となる。
【００３８】
切断刃１７は、シート部材１６が波形形状である状態でシート部材１６を切断する。すなわち、切断部１９は、シート部材１６の厚さ方向の略中央に位置するが、実際に切断がなされる部位においては、シート部材１６が波形に変形しているため、実際の切断部は、シート部材１６の厚さ方向の中央ではない。したがって、シート部材１６は厚さ方向に対して波形に切断される。
【００３９】
切断後のシート部材１６は、ロール１１ａ、１１ｂ（凸部１３、凹部１５）による変形が元の状態に戻りながらロール１１ａ、１１ｂの後方に送られる。この際、切断刃１７により切断された部位が、波形に戻る。したがって、シート部材１６の切断面に凸部５と凹部７が形成される。すなわち、切断部１９を中心に、ロールの凹部１５内に変形した部位（図中Ｆ）が、吸音性シート部材１の凸部５となり、ロールの凸部１３により押しつぶされた部位が、吸音性シート部材１の凹部７となる。以上により、図１に示す吸音性シート部材１が一対形成される。
【００４０】
なお、ロール１１ａ、１１ｂの間隔を調整することで、ロール１１ａ、１１ｂによるシート部材１６の波形の変形量が変化する。また、製造される吸音性シート部材の凹凸は、前述の通り、切断部における波形変形量により決定される。したがって、ロール１１ａ、１１ｂの間隔を調整することで、製造される吸音性シート部材の凹凸高さを調整することができる。
【実施例】
【００４１】
本発明にかかる吸音性シート部材の性能評価を行った。図６は、供試体２１のＪＩＳ  Ａ  １４０９による残響室法によりランダム入射吸音率を測定する方法を示す模式図である。まず、残響室２０内に供試体を床面に設置し、供試体の側方にスピーカ２３およびマイクロホン２７をそれぞれ設置した。スピーカ２３は、ランダムノイズ発生機、２チャンネルフィルタ、イコライザ、アンプ等からなる音源装置を接続される。マイクロホン２７は、精密騒音計、アナライザ、パーソナルコンピュータ等からなる受音装置２９と接続される。
【００４２】
なお、測定周波数は１００Ｈｚ〜５ｋＨzであり、２チャンネルフィルタの設定は、１／３オクターブ１００Ｈｚ〜５ｋＨz、Ｈｉｇｈ  Ｐａｓｓ  フィルター  ８９Ｈz、Ｌｏｗ  Ｐａｓｓ  フィルター  ５．６ｋＨｚとした。
【００４３】
供試体２１としては、以下の２種類のものを用いた。
供試体Ａ：本発明にかかる供試体Ａとしては、２５８０ｍｍｘ３６５６ｍｍのサイズであり、平均厚さが４ｍｍ、かつ、前述の方法で製造され、一方の面に凸部と凹部とが形成され、凸部と凹部との高低差が４ｍｍのものを用いた。
供試体Ｂ：比較例として、２５８０ｍｍｘ３６５６ｍｍのサイズであり、厚さが４ｍｍの両面が平坦なものを用いた。供試体Ａ、Ｂともに、連続気泡率が６０％のポリオレフィン系架橋発泡体シート（古河電気工業株式会社製  フネンエース（登録商標））を用いた。
【００４４】
測定は、鋼板を床面に敷き、スプレーのりを塗布後、供試体のフラット面を鋼板側にしてハンドロールで隙間なく貼り合わせ、背後空気層のない状態で残響時間を測定した。
【００４５】
図７は、測定された残響室法吸音率の測定結果を示す図である。図７は、縦軸が残響室音法吸音率、横軸が１／３オクターブバンド中心周波数である。図中Ｓは、本発明にかかる吸音性シート部材である供試体Ａの結果であり、図中Ｔは比較例である供試体Ｂの結果である。
【００４６】
供試体Ａ（Ｓ）は、供試体Ｂ（Ｔ）と比較して、吸音率が高く、特に高周波数側において、その効果が大きいことが分かる。
【００４７】
以上説明したように、本実施形態の吸音性シート部材によれば、一方の面にのみ凹凸が形成され、凹凸が縦横に互いに交互に形成されるため、シート部材表面で反射される音波が、一方向に反射することがなく散乱されるため、残響時間を短くすることができる。また、他方の面は略平坦であるため、設置の際に、構造体等に貼り付けることも容易である。
【００４８】
また、連続気泡率が４０％以上の連続気泡構造の発泡樹脂を用いるため、表面で反射せずに吸音性シート部材内部に進行した音波がシート部材内部で確実に吸音することができる。
【００４９】
また、連続気泡構造でかつ、厚さが連続して変化する凹凸があるため、音波の進行方向に対して厚さ（伝播行程）に分布が形成されるため、比較的広い周波数での吸音特性に優れる。
【００５０】
このような吸音性シート部材は、住宅、建築、産業、輸送機器の分野で、吸音および断熱を目的として用いられるグラスウール、ロックウールなどの無機質繊維状集積型の吸音体、パーライト等の無機質粒状集合体の吸音体、その他、樹脂積層体などの吸音体が使用される分野に適用される。特に、軽量で構造が簡易であり、設置も容易であることから、防音や断熱の必要な金属屋根の裏打ち材として好適である。吸音シート部材の平坦面側を屋根側として貼り付けるのみで、効率のよい、金属屋根の防音・断熱構造を得ることができる。
【００５１】
また、その他用途として鉄道用車両、船舶、航空機などの大型移動体の内装吸音断熱材として使用することができる。鉄道車両用では、屋根、幕、腰、妻、或いは床などの部位に客室内の吸音力を高めることに有効である。船舶用では、客室内の内装材や倉庫室、車庫などの内壁材に吸音性を持たせることによる防音対策に有効である。航空機用では、乗客用の座席周りに適用することで、静寂性が保たれる。自動車内装用の吸音断熱材としてルーフ、インパネ下部或いは内部、床周辺部などに適用可能である。
【００５２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５３】
１………吸音性シート部材
３………表面
５………凸部
７………凹部
９………裏面
１１ａ、１１ｂ………ロール
１３………凸部
１５………凹部
１６………シート部材
１７………切断刃
１９………切断部
２０………残響室
２１………供試体
２３………スピーカ
２５………音源装置
２７………マイクロホン
２９………受音装置
【図１】
2011112874.tif 000003
【図２】
2011112874.tif 000004
【図３】
2011112874.tif 000005
【図４】
2011112874.tif 000006
【図５】
2011112874.tif 000007
【図６】
2011112874.tif 000008
【図７】
2011112874.tif 000009